(57)【要約】【課題】  従来使用されている汎用樹脂性のコルゲートチューブの実用的な耐熱性の向上を図る【解決手段】  コルゲートチューブの全長にわたり全面に植毛をする。植毛は静電植毛で行うのが好ましい。コルゲートチューブはポリプロピレンのような汎用樹脂やポイアミド樹脂で差支えない。パイルはナイロンパイルが好ましい。  本発明のコルゲートチューブは実用的な耐熱性に優れている。例えば１７０℃の乾燥機中でも変形がほとんど見られない。自動車用ワイヤーハーネスの外装用として好適である【選択図】  図１
2017195729.tif 000002
【特許請求の範囲】
【請求項１】
その外表面及び／又は内部の全長にわたり全面に植毛されてなるコルゲートチューブ。
【請求項２】
材料がポリプロピレン製又はポリアミド製である請求項１のコルゲートチューブ。
【請求項３】
コルゲートチューブの外表面及び／又は内部の全長にわたり全面に植毛することを特徴とする耐熱性コルゲートチューブの製造方法。
【請求項４】
コルゲートチューブの外表面及び／又は内部の全長にわたり全面に植毛することを特徴とするコルゲートチューブへの耐熱性付与方法。
【発明の詳細な説明】
【技術分野】
【０００１】
本発明はワイヤーハーネス用コルゲートチューブに関する。さらに詳しくは、耐熱性にすぐれたワイヤーハーネス用コルゲートチューブに関する。
【背景技術】
【０００２】
自動車のワイヤーハーネス外装にはコルゲートチューブが多く用いられている。自動車用コルゲートチューブはプラスチック製の蛇腹チューブで、他の自動車部品同様耐熱性が要求される。コルゲートチューブは、性能とコストのバランスからポリプロピレン製やポリアミド製が多く用いられるが、さらに耐熱性の優れたものが求められている。
コルゲートチューブの耐熱性の向上手段としては、従来は材料となる樹脂の耐熱性を向上させる方法が大部分である（例えば特許文献１、２）。しかしながら、耐熱性樹脂は一般には成形性が悪く、コルゲートチューブを製造するのは容易ではなかった。また、材料コストや成形コストが高いという問題点もあった。
【先行技術文献】
【特許文献】
【０００３】
【特許文献１】特開２００８−１６２０３９
【特許文献２】特開２０１１−２０２０６９
【発明の概要】
【発明が解決しようとする課題】
【０００４】
本発明の目的は、特別な耐熱性樹脂を用いず、従来使用されているポリプロピレンのような汎用樹脂製のコルゲートチューブの耐熱性を向上させる技術を提供することである。
【課題を解決するための手段】
【０００５】
本発明者は、コルゲートチューブの耐熱性を向上させる方法について種々検討した結果、コルゲートチューブに植毛することにより、驚くべきことに実用的耐熱性が飛躍的に向上することを見出し、本発明に到達した
即ち、本発明は以下のとおりである。
１．その外表面及び／又は内部の全長にわたり全面に植毛されてなるコルゲートチューブ。
２．材料がポリプロピレン製又はポリアミド製である前記１のコルゲートチューブ。
３．コルゲートチューブの外表面及び／又は内部の全長にわたり全面に植毛することを特徴とする耐熱性コルゲートチューブの製造方法。
４．コルゲートチューブの外表面及び／又は内部の全長にわたり全面に植毛することを特徴とするコルゲートチューブへの耐熱性付与方法。
【発明の効果】
【０００６】
本発明の植毛されたコルゲートチューブは、植毛されてないものに比較して飛躍的に耐熱性が向上する。また、外表面に植毛した場合は副次的な効果としてコルゲートチューブと車両部材の接触により発生する騒音が抑制される。
【図面の簡単な説明】
【０００７】
【図１】本発明の難燃ポリプロピレン製コルゲートチューブと従来のコルゲートチューブを１７０℃の乾燥機で３０分処理した後の写真である。
【図２】本発明の難燃ポリプロピレン製コルゲートチューブと従来のコルゲートチューブを１５０℃の乾燥機で７８．５時間処理した後の写真である。
【図３】本発明の難燃ポリアミド製コルゲートチューブと従来のコルゲートチューブを２００℃の乾燥機で９７．５時間処理した後の写真である。
【発明を実施するための形態】
【０００８】
以下に本発明を説明する。
本発明のコルゲートチューブは、従来よく用いられているポリプロピレンに代表される汎用プラスチック製等のコルゲートチューブの全長について外表面及び／又は内部全面にわたり植毛されてなる。もちろん、ポリアミドのようなある程度の耐熱性を有する樹脂製のコルゲートチューブでも差し支えない。植毛はコルゲートチューブの外側若しくは内側又は両面の全長にわたり全面になされている必要がある。植毛されていない部分が一部あると、製品の耐熱性はその部分の耐熱性で決まってしまうので、実用的な耐熱性の製品とならない。
【０００９】
コルゲートチューブの製法は常法により成形される。例えば、押出成形により、コルゲート用の成形金型を用いて連続的に製造することができる。
植毛は、静電植毛で行うのが一般的である。静電植毛は数万ボルトの静電気を利用して、パイルという短繊維を、表面に飛翔させて植え付ける技術で、プラスチックの表面改質としてよく行われており、本発明においてもこのような方法を適用することができる。
【００１０】
外表面に植毛するには、例えば、まずコルゲートチューブの表面全面に接着剤を塗布する。塗布方法は特に制限はないが、コルゲートチューブは凹凸があるので、スプレーコートが一般的である。接着剤は、コルゲートチューブ本体材料や使用するフロックに合わせて、アクリル系、ウレタン系、エポキシ系等が適宜選択される。使用するパイルは、ナイロン、レーヨン、ポリエステル等で特に制限はないが、耐熱性に優れたナイロンが好ましい。表面にパイルが均一に付着するように、コルゲートチューブを回転させつつ植毛してもよい。所望量のパイルが付着したら、乾燥したのち、余分のパイルを除毛し、本発明の植毛コルゲートチューブを得ることができる。
【００１１】
コルゲートチューブの成形と植毛は別々の工程として、分離して行ってもよいが、インラインで連続して行ってもよい。この場合は接着剤素使用せずに樹脂が溶融状態で植毛することができる。
コルゲートチューブ内部に植毛するときも、このようなインラインで植毛できる。例えば押出し成形時においてチューブを膨らますために内部に送る空気にパイルを混入させて植毛する。
【００１２】
本発明の植毛されてなるコルゲートチューブは、耐熱性が優れており、主として自動車のハーネスの外装用として用いられる。自動車のハーネスは目につかない個所に広く張り巡らされており、耐熱性が要求されるが、植毛によりコルゲートチューブの耐熱性が一段と向上する。また、近年急速に伸びているハイブリッド車や、さらには電気自動車、燃料電池車等は従来のガソリンエンジン車に比してエンジン音が著しく軽減されているが、逆に今までエンジン音にかき消されていた音が顕在化し、耳障りになってきている。その一つに、コルゲートチューブがドアや床と接触することにより生じる雑音があるが、本発明の外表面に植毛したコルゲートチューブを用いるとそのような音が軽減される。
【００１３】
また、ワイヤーハーネス外装用コルゲートチューブは、配線しやすくなるように色分けされることがあるが、色の異なるコルゲートチューブを製造するには、押出機の樹脂替えをしなければならない。しかしながら押出機は連続的に運転されるため、完全に樹脂を置き換えるのには長時間要し、その間生産されるものは製品とならず廃棄される。しかし、植毛であれば使用するパイルの色を変えるだけであり、簡単に各種色のコルゲートチューブを製造できる。
本発明の植毛コルゲートチューブは、植毛していないものに比べて、耐熱性が格段に向上する。例えばポリプロピレン製のコルゲートチューブの場合、１７０℃、３０分の雰囲気下で、植毛していない従来のものは著しく変形するが、本発明の植毛コルゲートチューブは、殆ど変形が見られない。
【実施例１】
【００１４】
難燃ポリプロピレン製の黒色コルゲートチューブを押出成形により製造した。このコルゲートチューブに、ナイロンパイルを全長にわたり全外表面に静電植毛した。
得られた本発明の植毛コルゲートチューブと比較のために植毛しないコルゲートチューブを１７０℃の乾燥機で３０分処理した。結果を図１に写真で示す。図中、実施例Ａは本発明の植毛コルゲートチューブ、比較例ａは非植毛コルゲートチューブで、実施例Ａは殆ど変形しなかったが、比較例ａは熱により管の形状をとどめず、板状に変形した。
【００１５】
実施例２
難燃性ポリプロピレン製コルゲートチューブに、色の異なるナイロンパイルを実施例１と同様に全長、全外表面に植毛した。得られた本発明の植毛コルゲートチューブと比較のために植毛しないコルゲートチューブを１５０℃の乾燥機で７８．５時間処理した。結果を図２に写真で示す。比較例ｂは非植毛、実施例Ｂ１は黄色の植毛、実施例Ｂ２は赤の植毛、実施例Ｂ３は黒の植毛である。図２の左上は処理前の写真、右上は処理後の写真、下は同じく処理後を斜めから撮った写真である。本発明の植毛コルゲートチューブはいずれも色の変化は認められたが、殆ど変形しなかった。これに対し、植毛しないコルゲートチューブは熱劣化により破壊された。
【００１６】
実施例３
難燃性ポリアミド製コルゲートチューブに、色の異なるナイロンパイルを実施例１と同様に全長、全外表面に植毛した。得られた本発明の植毛コルゲートチューブと比較のために植毛しないコルゲートチューブを２００℃の乾燥機で９７．５時間処理した。結果を図３に写真で示す。比較例ｃは非植毛、実施例Ｃ１は黄色の植毛、実施例Ｃ２は赤の植毛である。図３の左上は処理前の写真、右上は処理後の写真、下は同じく処理後を斜めから撮った写真である。本発明の植毛コルゲートチューブはいずれも色の変化は認められたが、殆ど変形しなかった。これに対し、植毛しないコルゲートチューブは熱劣化により破壊された。
【産業上の利用可能性】
【００１７】
本発明の植毛されてなるコルゲートチューブは耐熱性が格段に優れ、ワイヤーハーネス用外装材として好適である。
【図１】
2017195729.tif 000003
【図２】
2017195729.tif 000004
【図３】
2017195729.tif 000005